(57)【要約】【課題】砒素含有液中に多少の不純物元素が存在していても、その液を処理することにより、結晶性の良いスコロダイト化合物であって水分等による膨潤が少ないコンパクトな形の化合物、つまりろ過性に優れた鉄砒素化合物が合成可能な技術を提供する。【解決手段】砒素イオンと２価の鉄イオンを含み、砒素濃度が１５ｇ／Ｌ以上である水溶液に酸化剤を添加して液を撹拌しながら鉄砒素化合物の析出反応を進行させ、液のｐＨが０〜１.２の範囲で析出を終了させる、鉄砒素化合物の製法。反応前液の砒素濃度が２５ｇ／Ｌ以上である場合には、液のｐＨが−（マイナス）０.４５〜１.２の範囲で前記反応を終了させることができる。反応前液のｐＨは０を超え〜２.０以下の範囲とすることが望ましい。２価の鉄イオン源としては例えば硫酸塩が使用できる。【選択図】図８
2008105921.tif 000002
【特許請求の範囲】
【請求項１】
砒素イオンと２価の鉄イオンを含む水溶液に酸化剤を添加して液を撹拌しながら鉄砒素化合物の析出反応を進行させ、液のｐＨが０〜１.２の範囲で析出を終了させる、鉄砒素化合物の製法。
【請求項２】
砒素イオンと２価の鉄イオンを含み、砒素濃度が１５ｇ／Ｌ以上である水溶液に酸化剤を添加して液を撹拌しながら鉄砒素化合物の析出反応を進行させ、液のｐＨが０〜１.２の範囲で析出を終了させる、鉄砒素化合物の製法。
【請求項３】
砒素イオンと２価の鉄イオンを含み、砒素濃度が２５ｇ／Ｌ以上である水溶液に酸化剤を添加して液を撹拌しながら鉄砒素化合物の析出反応を進行させ、液のｐＨが−０.４５〜１.２の範囲で析出を終了させる、鉄砒素化合物の製法。
【請求項４】
析出反応開始前の液のｐＨを０超え〜２.０以下とする請求項１〜３のいずれかに記載の鉄砒素化合物の製法。
【請求項５】
２価の鉄イオン源として硫酸塩を使用する請求項１〜４のいずれかに記載の鉄砒素化合物の製法。
【請求項６】
析出反応開始前の液はナトリウム、カリウム、銅、亜鉛、マンガン、マグネシウムの１種以上を合計１〜１５０ｇ／Ｌの濃度で含むものである請求項１〜５のいずれかに記載の鉄砒素化合物の製法。
【請求項７】
砒素イオンと２価の鉄イオンを含む水溶液に酸化剤を添加して鉄砒素化合物を沈殿析出させるに際し、沈殿反応開始前の液（反応前液）のｐＨ（反応前ｐＨ）を０より高い状態とし、酸化剤を添加して液を撹拌しながら沈殿反応を進行させ、沈殿反応終了後の撹拌状態にある液の最終的なｐＨ（反応後ｐＨ）が１.２以下となるようにｐＨを管理する、鉄砒素化合物の製法。
【発明の詳細な説明】
【技術分野】
【０００１】
本発明は砒素を含む液を処理して結晶性の良い鉄砒素化合物を得る方法に関する。
【背景技術】
【０００２】
非鉄製錬においては、各種製錬中間物が発生したり、様々な形態の製錬原料となり得るものが存在する。これらの製錬中間物や製錬原料には有価金属が含まれているが、一方で砒素などの環境上好ましくない元素が含まれている。砒素の処理法としては、溶液中の砒素を、亜砒酸と鉄、カルシウムなどと組み合わせて砒素化合物中に固定する手法が提唱されている。その砒素化合物を沈殿生成させ、これを分離除去するためには、ろ過を行う必要があるが、その砒素化合物の状態によって、ろ過性が大きく左右される。砒素化合物がゲル状のときは、ろ過性は極めて悪くなり、工業的な処理が困難となる。つまり、生成される砒素化合物の状態は、砒素処理の生産性を左右する重要な因子となる。
【０００３】
沈殿除去された砒素化合物は保管または廃棄されるが、その化合物から砒素が再び溶け出す現象（溶出）が抑えられることも重要である。砒素の溶出量が少ない砒素化合物としてスコロダイト（ＦｅＡｓＯ4・２Ｈ2Ｏ）の形態が知られている。したがって、ろ過に適したスコロダイトを形成させることにより、砒素の処理が飛躍的に改善される。しかしながら、産業界で発生する砒素含有溶液には、有価な金属やその他の元素が多元的に共存しており、そのような溶液からスコロダイトを形成させる技術は未だ確立されていない。
【０００４】
【特許文献１】特開昭５４−１０６５９０号公報
【発明の開示】
【発明が解決しようとする課題】
【０００５】
発明者は種々研究を進めることにより新たな砒素固定方法を開発し、特願２００６−１２６８９６号などに提唱した。これらの技術によると、砒素含有液から砒素の溶出が少ないスコロダイト型の化合物を合成することが可能になった。しかしながら、これらの技術は工業的な実用化を図る上で更なる改善が望まれる。例えば、スコロダイトの生成反応に供するための砒素含有液として、砒素の濃度が非常に高い液を用意することが要求され、それには砒素含有液の前処理が必要になる。ところが実際には不純物を極限まで低減することは困難である。特にＮａＯＨ液で砒素だけを浸出させ、その後ＣａＯ置換をしてＮａを除去したとしても、固液分離操作で固化物に付着しているＮａＯＨが随伴する。そのために多量の洗浄水によって除去する手法が採用される。洗浄水の大量消費は資源保護や経済性の観点から好ましくない。一方、アルカリを使用することなく、酸の液側だけで処理を実施しようとすると、脱砒素反応の制御が難しく、結果的に結晶性の良いスコロダイトの沈殿物を安定して生成させることができなかった。
【０００６】
このような現状において、砒素含有液中に多少の不純物元素が存在していても、その液を処理することにより、結晶性の良いスコロダイト化合物であって水分等による膨潤が少ないコンパクトな形の化合物、つまりろ過性に優れた鉄砒素化合物が合成可能な手法の確立が強く望まれている。本発明はそのような技術を提供しようというものである。
【課題を解決するための手段】
【０００７】
上記目的は、砒素イオンと２価の鉄イオンを含む水溶液に酸化剤を添加して液を撹拌しながら鉄砒素化合物の沈殿析出反応を進行させ、液のｐＨが０〜１.２の範囲で結晶の析出を終了させる、鉄砒素化合物の製法によって達成される。その際、析出反応開始前の液（反応前液）の砒素濃度は１５ｇ／Ｌ（リットル）以上であることが望ましい。また、反応前液の砒素濃度が２５ｇ／Ｌ以上である場合には、液のｐＨが−（マイナス）０.４５〜１.２の範囲で前記反応を終了させることができる。反応前液のｐＨ（反応前ｐＨ）は０を超え〜２.０以下の範囲とすることが望ましい。２価の鉄イオン源としては例えば硫酸塩が使用できる。反応前液中にはナトリウム、カリウム、銅、亜鉛、マンガン、マグネシウムの１種以上が合計１〜１５０ｇ／Ｌの濃度で含まれていて構わない。なお、液が高温の状態でｐＨを測定することは必ずしも容易ではないため、高温液（例えば６０℃超え）のｐＨは、その液からサンプリングした液の温度が６０℃以下に降温した後に測定したｐＨ値を採用することができる。
【０００８】
また本発明では砒素イオンと２価の鉄イオンを含む水溶液に酸化剤を添加して鉄砒素化合物を沈殿析出させるに際し、沈殿反応開始前の液（反応前液）のｐＨ（反応前ｐＨ）を０より高い状態とし、酸化剤を添加して液を撹拌しながら沈殿反応を進行させ、沈殿反応終了後の撹拌状態にある液の最終的なｐＨ（反応後ｐＨ）が１.２以下となるようにｐＨを管理する、鉄砒素化合物の製法が提供される。上記の反応後ｐＨを１.２以下に管理する手法として、例えば、２価の鉄イオン源として硫酸塩を使用し、反応前ｐＨを０超え〜２.０以下、好ましくは０.５〜２.０の範囲に調整する手法が有効である。上記の反応前液中における砒素濃度を２０ｇ／Ｌ以上とすることが好ましい。反応前液中には不純物として、例えばナトリウム、カリウム、銅、亜鉛、マンガン、マグネシウムの１種以上が合計１〜１５０ｇ／Ｌの濃度で含まれていて構わない。
【発明の効果】
【０００９】
本発明によれば、不純物を含む砒素含有溶液から、結晶性の高い鉄砒素化合物を合成することが可能になった。この鉄砒素化合物はろ過性が良く、工業的な生産が十分可能である。砒素の沈殿率も６０％以上が確保され、８０％以上、あるいは９５％以上といった高い沈殿率を得ることもｐＨ（水素イオン指数）の最適化等の簡単な操作で可能となる。また、この鉄砒素化合物は砒素の溶出が十分に抑止できるものである。したがって、本発明は産業界で発生する砒素含有液の処理に活用できる。
【発明を実施するための最良の形態】
【００１０】
本発明では、産業界で発生する砒素含有液、すなわち不純物元素が多少含まれる砒素含有液から、ろ過性の良い鉄砒素化合物（例えばスコロダイト型の結晶質物質）を合成する。不純物がある場合、特に被処理液の砒素濃度が低いときは、砒素の沈殿物は非晶質（アモルファス）のゲル状の沈殿物になりやすい。非晶質の沈殿物はろ過性が非常に悪い。また残渣のボリュームが非常に大きいため取扱いにくい。さらに、砒素の固定（溶出を抑止すること）も困難である。
【００１１】
種々検討の結果、不純物が存在していてもｐＨが低い状態であれば結晶質のスコロダイトが生成する。非晶質の沈殿物が生成するか結晶質のスコロダイト型の沈殿物が生成するかの臨界的なｐＨは１.２であることがわかった。最終的にｐＨ１.２以下の状態で液を十分に撹拌すれば、反応途中で生成した非晶質も一旦再溶解したのち結晶質として再析出し、結果的に結晶性の良い（すなわち非晶質の配合量が非常に少なく、ろ過が容易な）鉄砒素化合物が分離回収可能となる。この非晶質が再溶解し結晶質として再析出する過程を以下「コンバージョン過程」いうことがある。
【００１２】
ところが、液のｐＨを低くしすぎると、砒素の沈殿率が急激に低下するようになり、場合によっては砒素がほとんど沈殿しなくなる。発明者らの詳細な研究によれば、反応開始時の温度に昇温された、析出反応開始直前の液（本明細書ではこれを「反応前液」と呼んでいる）においてｐＨを０より高くしておく、例えば０.５以上にしておくと、後述のように反応の進行に伴ってｐＨが低下しても、砒素の沈殿率を６０％以上にすることが可能である。工業的には８０％以上の沈殿率が望まれるが、液のｐＨを少し上げると急速に沈殿率が改善するので、砒素の沈殿率を８０％以上、あるいは９５％以上といった高い値にすることは容易である。反応前液の砒素濃度が例えば２５ｇ／Ｌ程度、あるいはさらに３０ｇ／Ｌ程度に高ければ、沈殿率も改善されやすい。
【００１３】
このように、本発明では、反応時のｐＨが重要となる。
本発明の鉄砒素化合物を得るための代表的なフローを図１に示す。
以下、本発明の製法をより詳細に説明する。
【００１４】
処理対象となる砒素含有液（被処理液）は、非鉄製錬等で発生する種々のものが使用できる。砒素の含有量は、後述の鉄塩を混合し、必要に応じてｐＨ調整を終えた段階の「反応前液」において、砒素濃度１５ｇ／Ｌ以上、好ましくは２０ｇ／Ｌ以上とすることが可能な液であることが望ましい。砒素濃度が高い方が、処理する際に一度にできる砒素の処理量が増大するため生産性が向上する。また、砒素濃度に応じて、ろ過や連続処理の手法、および他の薬剤の添加量の制御をすればより効率的に処理可能となる。なお、砒素イオンは、溶液中において５価の砒素イオンであることが望ましい。すなわち、反応中に５価の砒素イオンが存在すればよいのであって、どのように存在させるかは酸化還元反応を利用するなど、適宜選択すればよい。
【００１５】
この砒素含有液（被処理液）に２価の鉄イオン供給源となる塩類を混合する。塩類としては、硫酸塩、硝酸塩、塩化物のどれでも構わないが、経済的には硫酸塩が優れている。鉄塩は液体として混合してもよいし、固体物質として液中に添加して加熱撹拌中に溶解させてもよい。固体物質としての鉄塩は、例えば硫酸第１鉄７水和物などが一般的である。この物質はチタン製錬の副産物として多量に発生し、それをそのまま使用できるメリットがある。固体物質の鉄塩を水で溶解してから砒素含有液に混合することも可能であるが、その場合は反応前液中の砒素濃度が若干下がることを考慮に入れて、砒素濃度を調整しておく必要がある。反応中において、２価の鉄イオンが存在すればよいのであって、２価の鉄イオンの添加方法は、適宜選択すればよい。本発明では、低ｐＨにおいて、酸化剤を供給することにより、２価の鉄イオンと５価の砒素イオンとを反応させる。
【００１６】
鉄と砒素の比率はスコロダイト（ＦｅＡｓＯ4・２Ｈ2Ｏ）のモル比に等しいか、あるいは鉄を若干過剰にしておく。具体的にはＦｅ／Ａｓ比率はモル比で０.９以上とし、１.５±０.２程度とすることが工程管理上、好ましい。しかし、モル比は、鉄塩の供給の仕方でも変わる可能性があり、鉄塩のイオン分解の遊離性を検討し、適宜設定すればよい。
【００１７】
ここで、反応前液のｐＨを２.０以下とすることが好ましい。ｐＨが２.０より高くても、反応が進行するとｐＨが低下するので、最終的にｐＨが１.２以下に下がれば、非晶質ゲルをコンバージョン過程によって結晶質のスコロダイトに変化させることが可能である。しかし、ｐＨが高いと非晶質ゲルの生成量が多くなり、場合によっては撹拌が困難になるので、反応前ｐＨを２.０以下とすることは極めて有効である。必要に応じてｐＨを調整するために酸を添加する。酸は  塩酸、硝酸、硫酸のどれを用いても構わない。添加した鉄塩から供給される陰イオンと同種の陰イオンを含む酸を使用することが、塩類の資源化を目指す観点からは好ましい。鉄塩として硫酸塩を用いる場合、硫酸によってｐＨを調整するのが通常である。
【００１８】
なお、反応によってｐＨが低下するのは、鉄塩として供給された鉄が酸化されスコロダイト（ＦｅＡｓＯ4・２Ｈ2Ｏ）として析出する際、加水分解反応が同時に起こるためである。例えば鉄塩が硫酸鉄の場合だと、加水分解反応で硫酸Ｈ2ＳＯ4が生成し、この酸によってｐＨが低下する。その反応式は下記（１）式のようなものである。
２Ｈ3ＡｓＯ4＋２ＦｅＳＯ4＋１／２Ｏ2 ＋３Ｈ2Ｏ → ２（ＦｅＡｓＯ4・２Ｈ2Ｏ）＋２Ｈ2ＳＯ4  ……（１）
【００１９】
反応前液において砒素濃度は１５ｇ／Ｌ以上になっていることが望ましく、２０ｇ／Ｌ以上がより好ましい。また、２５ｇ／Ｌ以上、あるいは３０ｇ／Ｌ以上に調整可能であれば、そのようにしてもよい。砒素濃度が高いことはｐＨが低いときの沈殿率向上に有効である。また砒素濃度は沈殿析出物の粒子径・比表面積に影響を及ぼし、洗浄性に優れた粗い粒子をえるためにも反応前液において砒素濃度２０ｇ／Ｌ以上を確保することが望ましい。ただし、砒素濃度が過剰に高いと、反応前のｐＨが１.２〜２の場合は、反応の初期に析出するゲル（非晶質物質）によって液が固まってしまう場合がある。この場合は撹拌・混合が十分にできなくなり、酸化剤を供給し続けても反応は止まってしまい、最終的に析出物は非晶質ゲルのままとなる。したがって、反応前液の砒素濃度は４５ｇ／Ｌ以下、あるいは４０ｇ／Ｌ以下の範囲とするのがよい。
【００２０】
反応前液中に存在する砒素以外の金属元素としては、鉄が必要であるが、鉄の濃度は上述のように２価のＦｅとしてＦｅ／Ａｓモル比が０.９以上、好ましくは１.５±０.２程度とすればよい。その他の金属元素としては、本発明の効果を阻害しない範囲で種々の元素の混入が許容される。例えば、ナトリウム、カリウム、銅、亜鉛、マンガン、マグネシウムの１種以上を合計１〜１５０ｇ／Ｌの濃度で含むものが採用できる。この場合、砒素、鉄、ナトリウム、カリウム、銅、亜鉛、マンガン、マグネシウム以外の金属元素の混入が排除されるわけではないが、それらは極少量（不可避的不純物レベル）であることが望ましい。
【００２１】
鉄と砒素の化合物が生成する反応は、砒素の鉄共沈反応であると考えられる。この反応は概ね５０℃以上で進行する。粒子の大きさを制御して粗大化させるという観点では７０℃以上とすることが好ましく、９０℃以上が一層好ましい。１００℃以下であれば大気圧下のオープンタンクで反応させることができる。オートクレーブなどの密閉耐熱容器を用いて１００℃を超える温度で反応させても構わない。経済的には１００℃以下のオープンタンク系の反応が好まれる。雰囲気の圧力に応じて最適温度を求めればよい。
【００２２】
この反応には酸化剤が必要である。酸化剤としては一般には酸素ガスや空気が適当であると考えられるが、過酸化水素、オゾン、二酸化マンガン、希釈した酸素ガスも原理的に酸素イオン、または酸素分子が液中で発生すれば使用可能である。また、反応を進行させるには液を撹拌する必要がある。析出反応が進むと液はスラリーとなるので、強撹拌することが望ましい。析出反応の終了時点はｐＨの挙動をモニターすることで判断でき、通常、１〜２時間程度でほぼ終了しているとみられる。ただし、コンバージョン過程を利用した結晶化・熟成を十分に行わせるために、酸素ガスあるいは空気を酸化剤に使用する場合だと、３時間以上の反応時間（熟成時間を含む）を確保することが望ましい。ＭｎＯ2のような強力な酸化剤を使えば熟成時間を短縮させることができる。この熟成を終了するまで撹拌を継続する。反応中においてｐＨが１.２以下の範囲を通過または保持するように析出反応をさせればよい。ｐＨが１より小さい領域では、強酸性のため他の不純物の影響をより受けにくくなり、析出反応に適した状態となる。酸化剤の添加方法は、気体であれば、吹き込み、バブリング、連続、間欠等を適宜選択すればよい。固体、液体においても同様に粒状、粉状、噴霧、噴射など適宜選択すればよい。
【００２３】
ここで、反応後の液（熟成を終えたスラリー）のｐＨ（これを本明細書では「反応後ｐＨ」と呼んでいる）は、前述のように１.２以下になっている必要がある。これよりｐＨが高いと非晶質が多量に残留する。反応後ｐＨは１.１６以下であることがより好ましく、１.０以下であること、あるいはさらに１.０より小さいことが一層好ましい。反応後ｐＨは０以下でも構わないが、反応前液の砒素濃度が例えば２５ｇ／Ｌ未満と比較的低い場合は、鉄砒素化合物の沈殿率を十分に確保するために、反応後ｐＨを０以上とすることが望ましい。反応前液の砒素濃度が高くなると沈殿率が改善される。このため、反応前液の砒素濃度が例えば２５ｇ／Ｌ以上、あるいは特に３０ｇ／Ｌ以上の場合、反応後ｐＨは−０.４５程度まで低下することが許容され、−０.４０以上とすることが好ましい。
【００２４】
反応後の液は固液分離される。固液分離の方法はフィルタープレス、遠心分離、デカンターなどどれでも構わない。固液分離によって発生した后液には、極少量であるが未反応の砒素、鉄や、加水分解で生じた酸（硫酸など）が存在する。これらは製錬工程内で酸を含む液として再利用される。もちろん砒素を作製するための溶解液としても再利用できる。
【００２５】
固液分離された固形分は、砒素濃度を高めたものでは粒子が粗く水分が少ないので、ろ過性、洗浄性に優れる。固形分に付着している若干量の未反応液を除去するために洗浄を行う。この洗浄は、例えばフィルタープレス、ベルトフィルター、遠心分離機などで追加水をケーキ内に貫通させるようにして行うと、少ない水の量で効率的に付着液を除去することができる。リパルプ洗浄を行なう場合は、カウンターカレント式で洗浄すれば効率的である。
【００２６】
洗浄された固形分は、砒素がおよそ３０質量％、鉄もおよそ３０質量％、残りは酸化物としての酸素、水素からなる化合物を主体としたものである。砒素濃度が薄い状態から析出させれば粒子径は小さくなるが、反応前、または途中において液の砒素濃度を１５ｇ／Ｌ以上好ましくは２０ｇ／Ｌ以上とすれば粗い粒子からなる化合物（例えば平均粒子径は２０μｍ前後）が得られ、ＢＥＴ法による比表面積も小さくなる（例えば１.０ｍ2／ｇ未満）。この鉄砒素化合物はスコロダイト型の結晶であり、砒素の溶出が顕著に抑止され、極めて減容されており、保管や廃棄に有用である。また、他の砒素を利用する産業において原料となる可能性がある。
【実施例】
【００２７】
〔実施例１〕
出発原料として、砒素は、市販の試薬（和光純薬工業製）の砒素溶液でＡｓ＝５００ｇ／Ｌ（５価）の溶液を純水で希釈して使用した。鉄塩は、試薬（和光純薬工業製）の硫酸第１鉄・７水和物ＦｅＳＯ4・７Ｈ2Ｏを用いた。また、不純物を模して試薬のＮａ2ＳＯ4(和光純薬工業製)を使用した。
【００２８】
これらの物質と純水を混合して、砒素濃度５０ｇ／Ｌ、鉄濃度５５.９１ｇ／Ｌ、ナトリウム濃度４０ｇ／Ｌの砒素・鉄含有液０.７Ｌを調製した。この液を容量２Ｌのガラス製ビーカーに移し、２段タービン撹拌羽根・邪魔板４枚をセットし、回転数１０００ｒｐｍで強撹拌しながら９５℃になるよう加熱した。この時点で液をごく少量サンプリングし、そのサンプル液を６０℃に冷却したのち、液のｐＨ、ＯＲＰを測定した。ｐＨはガラス電極、ＯＲＰはＡｇ/ＡｇＣｌ電極を用いて測定した。そのｐＨは１.２５であった。測定後の液は反応容器へ戻した。ｐＨ調整のための酸は添加しなかった。したがって、この液９５℃の液が反応前液となり、反応前ｐＨは１.２５である。
【００２９】
この反応前液を９５℃に保持したまま、撹拌しながら純度９９％の酸素ガスを容器内に吹き込んだ。酸素ガス流量は１.０Ｌ／ｍｉｎとした。酸素ガス吹き込み開始から７時間、撹拌状態、温度、ガス流量を保持した。途中、１時間毎に液をサンプリングしｐＨ、ＯＲＰを測定した。測定後の液は容器へ戻した。７時間経過時点で最後に測定したｐＨ値を反応後ｐＨとする。
【００３０】
反応が終わった液（溶液・析出物の混合スラリー）の温度が７０℃に低下したのち、ろ過面積０.０１ｍ2のアドバンテック製（東洋ろ紙株式会社）加圧ろ過器（型番：ＫＳＴ−１４２）を用いてろ過（固液分離）した。ろ過に当たって加圧ガスとして空気を使用し、加圧力（ゲージ圧）は０.４ＭＰａにした。そのときのろ過時間を測定することで単位面積あたりのろ過速度を求めた。ろ過した后液は滴定による酸濃度（ＦＡ＝Ｆｒｅｅ  Ａｃｉｄ）の測定および組成分析に供した。ろ過した固形分はウェットケーキであり、これをパルプ濃度１００ｇ／Ｌで純水で１時間リパルプ洗浄したのち再びろ過した。リパルプ洗浄時の撹拌強度は２段タービンディスク、５００ｒｐｍ、邪魔板４枚にして行なった。ろ過温度は３０℃とした。ろ過時間は上記のろ過とほぼ同じであった。
【００３１】
洗浄・ろ過の終わった固形分を６０℃で１８時間乾燥した。乾燥前後の重量を測定することで水分値を算出した。乾燥した固形分は組成分析、溶出試験、粒度分布計による粒径測定、Ｎ2ガス吸着法（ＢＥＴ法）による比表面積測定、比重測定、圧縮密度測定、ＸＲＤによる回折パターン測定、電子顕微鏡による結晶粒子の形状観察を実施した。
【００３２】
溶出試験は環境庁告示１３号に則った方法で行った。すなわち、固形分とｐＨ＝５の水を１対１０の割合で混合し、しんとう機で６時間しんとうさせた後、固液分離して、ろ過した液を組成分析した。
粒度分布計による粒径の測定は、堀場製作所製のＬＡ−５００を用いた。
ＢＥＴ測定は、ユアサアイオニクス製モノソーブを用いてＢＥ１点法による方法で行なった。
比重測定は、Ｂｅｃｋｍａｎ式比重測定で行なった。
圧縮密度は、１トン成形による固形分のかさ密度を測定した。
Ｘ線回折パターンの測定は、リガクＲＩＮＴ−２５００を用いて、Ｃｕ−Ｋα、管電圧４０ｋＶ、管電流３００ｍＡ、走査速度０.０１°／ｓｅｃ、走査角度２θ＝５°から８５°、シンチレーションカウンター使用の条件で行った。
電子顕微鏡観察は、日立製作所製Ｓ−４５００、ＦＥ−ＳＥＭ（電界放射型ＳＥＭ）を用いて、加速電圧を５ｋＶと低くして行なった。
【００３３】
結果を表１〜４に示す。
砒素濃度５０ｇ／Ｌ、不純物ナトリウム濃度４０ｇ／Ｌ、９５℃の反応で砒素は充分に沈殿させることができ、固形分は水分値が１０％以下と非常に低く砒素品位が３０％を超えるものが得られた。つまり非常にコンパクトな形で砒素を析出させることができた。この物質は平均粒子径は８μｍであり、ＢＥＴ値は０.３７ｍ2／ｇと非常に小さいことから、粗い粒子からなるものである。Ｘ線回折パターンから、この物質は結晶質のスコロダイトであることを確認された（図２）。ＳＥＭによる形状観察では粗い結晶粒子が観察された（図８）。溶出試験の結果、砒素の溶出量は０.０１ｍｇ／Ｌであり、ほとんど溶出しなかった。
【００３４】
〔実施例２〕
実施例１と同様の操作を実施した。ただし反応前液の砒素濃度を３０ｇ／Ｌと少なくし、鉄濃度を３３.５５ｇ／Ｌと少なくした。Ｎａ2ＳＯ4の添加量は実施例１と同じであり、ナトリウム濃度で４０ｇ／Ｌになるようにした。９５℃に昇温した時点でｐＨ、ＯＲＰを測定したところ、若干ｐＨが上昇し反応前ｐＨは１.５６となったが、その他の反応条件は実施例１と同様であった。
【００３５】
結果を表１〜４に示す。
砒素濃度３０ｇ／Ｌ、不純物ナトリウム濃度４０ｇ／Ｌ、９５℃の反応で砒素は充分に沈殿させることができ、固形分は水分値が１０％以下と非常に低く砒素品位が３０％を超えるものが得られた。つまり非常にコンパクトな形で砒素を析出させることができた。この物質は平均粒子径は１０μｍであり、ＢＥＴ値は０.３７ｍ2／ｇと非常に小さいことから、粗い粒子からなるものである。Ｘ線回折パターンから、この物質は結晶質のスコロダイトであることを確認された（図６）。ＳＥＭによる形状観察では粗い結晶粒子が観察された（図９）。溶出試験の結果、砒素の溶出量は０.０１ｍｇ／Ｌ未満であり、ほとんど溶出しなかった。
【００３６】
〔実施例３〕
実施例１と同様の操作を実施した。ただし反応前液の砒素濃度を２０ｇ／Ｌと少なくし、鉄濃度を２２.３６ｇ／Ｌと少なくした。Ｎａ2ＳＯ4の添加量は実施例１と同じであり、ナトリウム濃度で４０ｇ／Ｌになるようにした。９５℃に昇温した時点でｐＨ、ＯＲＰを測定したところ、若干ｐＨが上昇し反応前ｐＨは１.７２となったが、その他の反応条件は実施例１と同様であった。
【００３７】
結果を表１〜４に示す。
砒素濃度２０ｇ／Ｌ、不純物ナトリウム濃度４０ｇ／Ｌ、９５℃の反応で砒素は充分に沈殿させることができ、固形分は水分値が１０％以下と非常に低く砒素品位が３０％を超えるものが得られた。つまり非常にコンパクトな形で砒素を析出させることができた。この物質は平均粒子径は１０μｍであり、ＢＥＴ値は０.３３ｍ2／ｇと非常に小さいことから、粗い粒子からなるものである。Ｘ線回折パターンから、この物質は結晶質のスコロダイトであることを確認された（図４）。ＳＥＭによる形状観察では粗い結晶粒子が観察された（図１０）。溶出試験の結果、砒素の溶出量は０.０１ｍｇ／Ｌであり、ほとんど溶出しなかった。
【００３８】
〔比較例１〕
実施例１と同様の操作を実施した。ただし反応前液の砒素濃度を１０ｇ／Ｌと少なくし、鉄濃度を１１.１８ｇ／Ｌと少なくした。Ｎａ2ＳＯ4の添加量は実施例１と同じであり、ナトリウム濃度で４０ｇ／Ｌになるようにした。９５℃に昇温した時点でｐＨ、ＯＲＰを測定したところ、若干ｐＨが上昇し反応前ｐＨは２.０８となったが、その他の反応条件は実施例１と同様であった。
【００３９】
結果を表１〜４に示す。
砒素濃度１０ｇ／Ｌ、不純物ナトリウム濃度４０ｇ／Ｌ、９５℃の反応で砒素は充分に沈殿させることができた。しかし、固形分は水分値が７２.５％と非常に多く、コンパクトな形で砒素を析出させることがでなかった。反応後ｐＨは１.１６を超えて高かった。平均粒子径は１７μｍであるが、ＢＥＴ値は５３.４７ｍ2／ｇと非常に大きいことから、この物質は粒子が凝集しているものと推測されたが、事実、ＳＥＭ観察によると細かい結晶粒子が凝集したような粒子構造が見られた（図１１）。Ｘ線回折パターンには結晶質のスコロダイトに対応するピークも見られたが、ベースラインが非常に大きくうねっており、非晶質物質に特有のハローパターンが観測された（図５）。溶出試験の結果、砒素の溶出量は２４.８７ｍｇ／Ｌであり、明らかな砒素の溶出が認められた。この例から、不純物が多い場合は、反応前液の砒素濃度が薄すぎると結晶性の良い鉄砒素化合物を合成することが難しいことがわかる。
【００４０】
〔比較例２〕
実施例３と同様の操作を実施した。ただし、ナトリウム濃度で４０ｇ／Ｌになるようにしたが、ＮａＯＨでナトリウム分２.８７５ｇ／Ｌをまず添加した後、残りのナトリウム分３７.１２５ｇ／ＬをＮａ2ＳＯ4で賄い、合計４０ｇ／Ｌになるように調整した。９５℃に昇温した時点でｐＨ、ＯＲＰを測定したところ、若干ｐＨが上昇し反応前ｐＨは２.０８となったが、その他の反応条件は実施例３と同様であった。
【００４１】
結果を表１〜４に示す。
砒素濃度２０ｇ／Ｌ、不純物ナトリウム濃度４０ｇ／Ｌ、９５℃の反応で砒素は充分に沈殿させることができた。しかし、固形分は水分値が６７.１８％と非常に多く、コンパクトな形で砒素を析出させることがでなかった。反応後ｐＨは１.２を超えて高かった。平均粒子径は３０μｍであるが、ＢＥＴ値は３６.６０ｍ2／ｇと大きいことから、この物質は粒子が凝集しているものと推測されたが、事実、ＳＥＭ観察によると細かい結晶粒子が凝集したような粒子構造が見られた（図１２）。Ｘ線回折パターンには結晶質のスコロダイトに対応するピークも見られたが、ベースラインが非常に大きくうねっており、非晶質物質に特有のハローパターンが観測された（図６）。溶出試験の結果、砒素の溶出量は１８.２１ｍｇ／Ｌであり、明らかな砒素の溶出が認められた。この例から、ｐＨを上昇させる作用の大きい不純物（ＮａＯＨ）が含まれている場合、反応前ｐＨが２.０より高い状態から反応を開始すると反応後ｐＨが１.２以下に下がりにくく、結果的に結晶性の良い鉄砒素化合物を合成することが難しいことがわかる。
【００４２】
〔比較例３〕
実施例３と同様の操作を実施した。ただし、ナトリウム濃度で４０ｇ／Ｌになるようにしたが、ＮａＯＨでナトリウム分８.６２５ｇ／Ｌをまず添加した後、残りのナトリウム分３１.３７５ｇ／ＬをＮａ2ＳＯ4で賄い、合計４０ｇ／Ｌになるように調整した。９５℃に昇温した時点でｐＨ、ＯＲＰを測定したところ、若干ｐＨが上昇し反応前ｐＨは２.６２となったが、その他の反応条件は実施例３と同様であった。
【００４３】
結果を表１〜４に示す。
砒素濃度２０ｇ／Ｌ、不純物ナトリウム濃度４０ｇ／Ｌ、９５℃の反応で砒素は充分に沈殿させることができた。しかし、固形分は水分値が７２.３１％と非常に多く、コンパクトな形で砒素を析出させることがでなかった。反応後ｐＨは１.２を超えて高かった。平均粒子径は１５８μｍであるが、ＢＥＴ値は１１２.８２ｍ2／ｇと非常に大きいことから、この物質は粒子が凝集しているものと推測されたが、事実、ＳＥＭ観察によると細かい結晶粒子が凝集したような粒子構造が見られた（図１３）。Ｘ線回折パターンはベースラインが非常に大きくうねっており、非晶質物質に特有のハローパターンが観測された（図７）。溶出試験の結果、砒素の溶出量は１２.３７ｍｇ／Ｌであり、明らかな砒素の溶出が認められた。この例と比較例２の対比から、ｐＨを上昇させる作用の大きい不純物（ＮａＯＨ）が多くなると、反応前ｐＨが２.０より高い状態から反応を開始したとき反応後ｐＨがますます高くなり、結晶性の良い鉄砒素化合物を合成することが一層難しくなることがわかる。
【００４４】
〔比較例４〕
実施例３と同様の操作を実施した。ただし、９５℃に昇温した時点でｐＨ、ＯＲＰを測定し、反応前ｐＨが４になるようにＮａＯＨを添加した。結果的に不純物ナトリウム濃度は１１.５２ｇ／Ｌとなった。その他の反応条件は実施例３と同様であった。
【００４５】
結果を表５〜８に示す。
反応前ｐＨが２.０を超え、反応後ｐＨが１.２以下に下がらなかった。この場合、砒素は充分に沈殿させることができた。しかし、固形分は水分値が７７.６３％と非常に多く、コンパクトな形で砒素を析出させることがでなかった。平均粒子径は１０.２μｍであるが、ＢＥＴ値は１０４.０２ｍ2／ｇと非常に大きいことから、この物質は微細粒子が凝集しているものと推測されたが、事実、ＳＥＭ観察によると細かい結晶粒子が凝集したような粒子構造が見られた。Ｘ線回折パターンはベースラインが非常に大きくうねっており、非晶質物質に特有のハローパターンが観測された。溶出試験の結果、砒素の溶出量は５.７７ｍｇ／Ｌであり、明らかな砒素の溶出が認められた。
【００４６】
〔実施例４〕
比較例４と同様の操作を実施した。ただし、９５℃に昇温した時点でｐＨ、ＯＲＰを測定し、反応前ｐＨが２になるようにＮａＯＨを添加した。結果的に不純物ナトリウム濃度は２.５１ｇ／Ｌとなった。その他の反応条件は比較例４と同様であった。
【００４７】
結果を表５〜８に示す。
反応前ｐＨが２.０であり、反応後ｐＨが１.２以下に下がった。この場合、砒素は充分に沈殿させることができた。固形分は水分値が１２.２６％と非常に低く、コンパクトな形で砒素を析出させることができた。この物質は平均粒子径は９.７３μｍであり、ＢＥＴ値は０.８６ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.０１ｍｇ／Ｌ未満であり、ほとんど溶出しなかった。
【００４８】
〔実施例５〕
比較例４と同様の操作を実施した。ただし、９５℃に昇温した時点でｐＨ、ＯＲＰを測定し、反応前ｐＨが１.５になるように、結果的にｐＨ調整のための酸やアルカリは何も添加しないこととなった。その他の反応条件は比較例４と同様であった。
【００４９】
結果を表５〜８に示す。
反応前ｐＨが１.５２であり、反応後ｐＨが１.２以下に下がった。この場合、砒素は充分に沈殿させることができた。固形分は水分値が１１.７４％と非常に低く、コンパクトな形で砒素を析出させることができた。この物質は平均粒子径は１８.６μｍであり、ＢＥＴ値は０.２０ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.０９ｍｇ／Ｌ未満であり、ほとんど溶出しなかった。
【００５０】
〔実施例６〕
比較例４と同様の操作を実施した。ただし、９５℃に昇温した時点でｐＨ、ＯＲＰを測定し、反応前ｐＨが１.０になるように、結果的に硫酸を添加してｐＨ調整を行った。その他の反応条件は比較例４と同様であった。
【００５１】
結果を表５〜８に示す。
反応前ｐＨが１.０２であり、反応後ｐＨが１.２以下に下がった。この場合、砒素は充分に沈殿させることができた。固形分は水分値が８.０５％と非常に低く、コンパクトな形で砒素を析出させることができた。この物質は平均粒子径は１６.６μｍであり、ＢＥＴ値は０.１９ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.３７ｍｇ／Ｌと砒素が若干溶出した結果となったが、溶出した砒素の重量割合を計算すると、パルプ濃度１００ｇ／Ｌ中の砒素含有割合が３１.８９％であるから、３１.８９ｇ／Ｌの砒素濃度中から０.３７ｍｇ／Ｌの砒素濃度の溶出が生じたことになり、０.３７÷１０００÷３１.８９×１００００００＝１２ｐｐｍと、溶出量は極めて低いレベルであると言うことができる。
ここで、析出した固形分について更に洗浄を繰り返すこととした。その結果、溶出砒素濃度は０.３０ｍｇ／Ｌ以下になった。
この例から、反応前ｐＨを下げると、更に粗い粒子、水分の少ない結晶を析出させるうえで有利であることがわかる。
【００５２】
〔実施例６−２〕
比較例４と同様の操作を実施した。ただし、９５℃に昇温した時点でｐＨ、ＯＲＰを測定し、反応前ｐＨが０.５になるように、結果的に硫酸を添加してｐＨ調整を行った。その他の反応条件は比較例４と同様であった。
【００５３】
結果を表５〜８に示す。
反応前ｐＨが０.５０であり、反応後ｐＨが０.０６に下がった。この場合、砒素の沈殿率が６４.９％であり、他の実施例より低下した。固形分は水分値が８.９５％と非常に低く、コンパクトな形で砒素を析出させることができた。この物質は平均粒子径は１６.９７μｍであり、ＢＥＴ値は０.１５ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.４７ｍｇ／Ｌと砒素が若干溶出した結果となったが、溶出した砒素の重量割合を計算すると、パルプ濃度１００ｇ／Ｌ中の砒素含有割合が３１.２３％であるから、３１.２３ｇ／Ｌの砒素濃度中から０.４７ｍｇ／Ｌの砒素濃度の溶出が生じたことになり、０.４７÷１０００÷３１.２３×１００００００＝１５ｐｐｍと、溶出量は極めて低いレベルであると言うことができる。
ここで、析出した固形分について更に洗浄を繰り返すこととした。その結果、溶出砒素濃度は０.３０ｍｇ／Ｌ以下になった。
この例から、反応前ｐＨを下げていくと、砒素の沈殿率が低下してくることがわかる。
【００５４】
〔比較例６〕
比較例４と同様の操作を実施した。ただし、９５℃に昇温した時点でｐＨ、ＯＲＰを測定し、反応前ｐＨが０になるように、結果的に硫酸を添加してｐＨ調整を行った。その他の反応条件は比較例４と同様であった。
【００５５】
結果を表５〜８に示す。
反応前ｐＨが０.００であり、反応後ｐＨが−０.０７に下がった。この場合、砒素の沈殿率が３１.２％と低く、工業的には好ましくない。固形分は水分値が５.３４％と非常に低く、コンパクトな形で砒素を析出させることができた。この物質は平均粒子径は１３.７１μｍであり、ＢＥＴ値は０.１８ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。固形分の回収量が少なかったため、溶出試験は実施しなかった。
この例から、反応前ｐＨを過剰に下げると、鉄砒素化合物の生成量（砒素の沈殿率）が大幅に減少することがわかる。
【００５６】
〔比較例７〕
比較例４と同様の操作を実施した。ただし、ナトリウム濃度が４０ｇ／ＬになるようにＮａ2ＳＯ4を添加した。また、９５℃に昇温した時点でｐＨ、ＯＲＰを測定し、反応前ｐＨが４になるようにＮａＯＨを添加した。結果的に不純物ナトリウム濃度は５２.２５ｇ／Ｌとなった。その他の反応条件は比較例４と同様であった。
【００５７】
結果を表５〜８に示す。
反応前ｐＨが２.０を超え、反応後ｐＨが１.２以下に下がらなかった。この場合、砒素は充分に沈殿させることができた。しかし、固形分は水分値が７９.６７％と非常に多く、コンパクトな形で砒素を析出させることがでなかった。平均粒子径は５８.７９μｍであるが、ＢＥＴ値は８０.９４ｍ2／ｇと非常に大きいことから、この物質は微細粒子が凝集しているものと推測されたが、事実、ＳＥＭ観察によると細かい結晶粒子が凝集したような粒子構造が見られた。Ｘ線回折パターンはベースラインが非常に大きくうねっており、非晶質物質に特有のハローパターンが観測された。溶出試験の結果、砒素の溶出量は２.３４ｍｇ／Ｌであり、明らかな砒素の溶出が認められた。
【００５８】
〔実施例７〕
比較例７と同様の操作を実施した。ただし、９５℃に昇温した時点でｐＨ、ＯＲＰを測定し、反応前ｐＨが１.５になるように硫酸を添加した。その他の反応条件は比較例７と同様であった。
【００５９】
結果を表５〜８に示す。
反応前ｐＨが１.５０であり、反応後ｐＨが１.２以下に下がった。この場合、砒素は充分に沈殿させることができた。固形分は水分値が６.６５％と非常に低く、コンパクトな形で砒素を析出させることができた。この物質は平均粒子径は１３.８８μｍであり、ＢＥＴ値は０.２２ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.０４ｍｇ／Ｌであり、ほとんど溶出しなかった。
【００６０】
〔実施例８〕
比較例７と同様の操作を実施した。ただし、９５℃に昇温した時点でｐＨ、ＯＲＰを測定し、反応前ｐＨが１.０になるように硫酸を添加した。その他の反応条件は比較例７と同様であった。
【００６１】
結果を表５〜８に示す。
反応前ｐＨが１.００であり、反応後ｐＨが１.２以下に下がった。この場合、砒素は充分に沈殿させることができた。固形分は水分値が７.７１％と非常に低く、コンパクトな形で砒素を析出させることができた。この物質は平均粒子径は１７.０４μｍであり、ＢＥＴ値は０.２１ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.１１ｍｇ／Ｌであり、極めて低いレベルである。
【００６２】
〔実施例９〕
比較例７と同様の操作を実施した。ただし、９５℃に昇温した時点でｐＨ、ＯＲＰを測定し、反応前ｐＨが０.５になるように硫酸を添加した。その他の反応条件は比較例７と同様であった。
【００６３】
結果を表５〜８に示す。
反応前ｐＨが０.５０であり、反応後ｐＨが１.２以下に下がった。この場合、砒素は充分に沈殿させることができた。固形分は水分値が１２.８３％と非常に低く、コンパクトな形で砒素を析出させることができた。この物質は平均粒子径は１７.０４μｍであり、ＢＥＴ値は０.９７ｍ2／ｇと非常に小さい。Ｘ線回折パターンから、この物質は結晶質のスコロダイトであることを確認された。ＳＥＭによる形状観察ではやや細かい粒子が混在しつつ、粗い結晶粒子が観察された。溶出試験の結果、砒素の溶出量は０.４８ｍｇ／Ｌと砒素が若干溶出した結果となったが、溶出した砒素の重量割合を計算すると、パルプ濃度１００ｇ／Ｌ中の砒素含有割合が３０.１３％であるから、３０.１３ｇ／Ｌの砒素濃度中から０.４８ｍｇ／Ｌの砒素濃度の溶出が生じたことになり、０.４８÷１０００÷３０.１３×１００００００＝１６ｐｐｍと、溶出量は極めて低いレベルであると言うことができる。
ここで、析出した固形分について更に洗浄を繰り返すこととした。その結果、溶出砒素濃度は０.３０ｍｇ／Ｌ以下になった。
【００６４】
〔比較例９〕
比較例７と同様の操作を実施した。ただし、９５℃に昇温した時点でｐＨ、ＯＲＰを測定し、反応前ｐＨが０になるように、結果的に硫酸を添加してｐＨ調整を行った。その他の反応条件は比較例７と同様であった。
【００６５】
結果を表５〜８に示す。
反応前ｐＨが０.００であり、反応後ｐＨが−０.２２に下がった。この場合、砒素の沈殿率が１.５％と極端に低くなった。この例から、反応前ｐＨを過剰に下げ、反応後ｐＨが１.２より大幅に低下すると、鉄砒素化合物の生成量（砒素の沈殿率）が急激に減少することがわかる。
【００６６】
〔比較例１０〕
比較例７と同様の操作を実施した。ただし、反応前液の砒素濃度を３０ｇ／Ｌ、鉄濃度を３３.５５ｇ／Ｌとした。９５℃に昇温した時点でｐＨ、ＯＲＰを測定し、反応前ｐＨが４になるようにＮａＯＨを添加した。結果的に不純物ナトリウム濃度は、Ｎａ2ＳＯ4による分と合わせて４８.３ｇ／Ｌとなった。その他の反応条件は比較例７と同様であった。
【００６７】
結果を表５〜８に示す。
反応前ｐＨが２.０を超え、反応後ｐＨが１.２以下に下がらなかった。この場合、砒素は充分に沈殿させることができた。しかし、固形分は水分値が６７.０３％と非常に多く、コンパクトな形で砒素を析出させることがでなかった。平均粒子径は７０.１μｍであるが、ＢＥＴ値は５.５１ｍ2／ｇと大きいことから、この物質は微細粒子が凝集しているものと推測されたが、事実、ＳＥＭ観察によると細かい結晶粒子が凝集したような粒子構造が見られた。Ｘ線回折パターンはベースラインが非常に大きくうねっており、非晶質物質に特有のハローパターンが観測された。溶出試験の結果、砒素の溶出量は０.６３ｍｇ／Ｌであり、砒素の溶出が認められた。
【００６８】
〔比較例１１〕
比較例１０と同様の操作を実施した。９５℃に昇温した時点でｐＨ、ＯＲＰを測定し、反応前ｐＨが２になるようにＮａＯＨを添加した。結果的に不純物ナトリウム濃度は４３.２１ｇ／Ｌとなった。その他の反応条件は比較例１０と同様であった。
【００６９】
結果を表５〜８に示す。
反応前ｐＨは２.００であったが、反応の初期において沈殿物がゲル化して撹拌不能となった。そのため、試験を中断した。サンプリングした少量のゲルをろ別して乾燥させ、Ｘ線回折パターンを測定すると、非晶質物質に特有のハローパターンが観測された。溶出試験の結果、砒素の溶出量は１５０２ｍｇ／Ｌであり、明らかな砒素の溶出が認められた。
【００７０】
〔実施例１０〕
比較例１０と同様の操作を実施した。ただし、９５℃に昇温した時点でｐＨ、ＯＲＰを測定し、反応前ｐＨが１.５になるように硫酸を添加した。その他の反応条件は比較例１０と同様であった。
【００７１】
結果を表５〜８に示す。
反応前ｐＨが１.５１であり、反応後ｐＨが１.２以下に下がった。この場合、砒素は充分に沈殿させることができた。固形分は水分値が８.２３％と非常に低く、コンパクトな形で砒素を析出させることができた。この物質は平均粒子径は１３.６８μｍであり、ＢＥＴ値は０.３８ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.０２ｍｇ／Ｌであり、ほとんど溶出しなかった。
【００７２】
〔実施例１１〕
比較例１０と同様の操作を実施した。ただし、９５℃に昇温した時点でｐＨ、ＯＲＰを測定し、反応前ｐＨが１.０になるように硫酸を添加した。その他の反応条件は比較例１０と同様であった。
【００７３】
結果を表５〜８に示す。
反応前ｐＨが１.００であり、反応後ｐＨが１.２以下に下がった。この場合、砒素は充分に沈殿させることができた。固形分は水分値が７.２６％と非常に低く、コンパクトな形で砒素を析出させることができた。この物質は平均粒子径は１９.２１μｍであり、ＢＥＴ値は０.２０ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.０７ｍｇ／Ｌであり、ほとんど溶出しなかった。
【００７４】
〔実施例１２〕
比較例１０と同様の操作を実施した。ただし、９５℃に昇温した時点でｐＨ、ＯＲＰを測定し、反応前ｐＨが０.５になるように硫酸を添加した。その他の反応条件は比較例１０と同様であった。
【００７５】
結果を表５〜８に示す。
反応前ｐＨが０.５０であり、反応後ｐＨが１.２以下に下がった。この場合、砒素は充分に沈殿させることができた。固形分は水分値が９.９５％と非常に低く、コンパクトな形で砒素を析出させることができた。この物質は平均粒子径は１９.４８μｍであり、ＢＥＴ値は０.１８ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.２６ｍｇ／Ｌであり、極めて低いレベルである。
【００７６】
〔実施例１３〕
比較例１０と同様の操作を実施した。ただし、９５℃に昇温した時点でｐＨ、ＯＲＰを測定し、反応前ｐＨが０になるように硫酸を添加した。その他の反応条件は比較例１０と同様であった。
【００７７】
結果を表５〜８に示す。
反応前ｐＨが０.００であり、反応後ｐＨが１.２以下に下がった。この場合、砒素は充分に沈殿させることができた。固形分は水分値が７.３８％と非常に低く、コンパクトな形で砒素を析出させることができた。この物質は平均粒子径は１０.５７μｍであり、ＢＥＴ値は０.３６ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.７９ｍｇ／Ｌと砒素が若干溶出した結果となったが、溶出した砒素の重量割合を計算すると、パルプ濃度１００ｇ／Ｌ中の砒素含有割合が２９.７％であるから、２９.７ｇ／Ｌの砒素濃度中から０.７９ｍｇ／Ｌの砒素濃度の溶出が生じたことになり、０.７９÷１０００÷２９.７×１００００００＝２７ｐｐｍと、溶出量は極めて低いレベルであると言うことができる。
ここで、析出した固形分について更に洗浄を繰り返すこととした。その結果、溶出砒素濃度は０.３０ｍｇ／Ｌ以下になった。
前述の比較例９と対比すると、反応前液の砒素濃度を２０ｇ／Ｌから３０ｇ／Ｌに高めると、ｐＨが低い場合の砒素の沈殿率が改善されることがわかる。
【００７８】
〔比較例１２〕
比較例１０と同様の操作を実施した。ただし、反応前液の砒素濃度を４０ｇ／Ｌ、鉄濃度を４４.８ｇ／Ｌとした。９５℃に昇温した時点でｐＨ、ＯＲＰを測定し、反応前ｐＨが４になるようにＮａＯＨを添加した。結果的に不純物ナトリウム濃度は、Ｎａ2ＳＯ4による分と合わせて６１.５５ｇ／Ｌとなった。その他の反応条件は比較例１０と同様であった。
【００７９】
結果を表５〜８に示す。
反応前ｐＨが２.０を超えており、反応の初期において沈殿物がゲル化して撹拌不能となった。そのため、試験を中断した。
前述の比較例１０と対比すると、ｐＨが高い場合に反応前液の砒素濃度が高くなると、よりゲル化しやすいことがわかる。
【００８０】
〔比較例１３〕
比較例１２と同様の操作を実施した。ただし、９５℃に昇温した時点でｐＨ、ＯＲＰを測定し、反応前ｐＨが２になるようにＮａＯＨを添加した。結果的に不純物ナトリウム濃度は４５.４８ｇ／Ｌとなった。その他の反応条件は比較例１２と同様であった。
【００８１】
結果を表５〜８に示す。
反応前ｐＨは２.００であったが、反応の初期において沈殿物がゲル化して撹拌不能となった。そのため、試験を中断した。
【００８２】
〔比較例１４〕
比較例１２と同様の操作を実施した。ただし、９５℃に昇温した時点でｐＨ、ＯＲＰを測定し、反応前ｐＨが１.５程度になるように、結果的に酸やアルカリは何も添加しなかった。不純物ナトリウム濃度は４０.００ｇ／Ｌである。その他の反応条件は比較例１２と同様であった。
【００８３】
結果を表５〜８に示す。
反応前ｐＨは１.３９であったが、反応の初期において沈殿物がゲル化して撹拌不能となった。そのため、試験を中断した。
【００８４】
〔実施例１４〕
比較例１２と同様の操作を実施した。ただし、９５℃に昇温した時点でｐＨ、ＯＲＰを測定し、反応前ｐＨが１.０になるように硫酸を添加した。その他の反応条件は比較例１２と同様であった。
【００８５】
結果を表５〜８に示す。
反応前ｐＨが１.００であり、反応後ｐＨが１.２以下に下がった。この場合、砒素は充分に沈殿させることができた。固形分は水分値が６.３３％と非常に低く、コンパクトな形で砒素を析出させることができた。この物質は平均粒子径は１７.４７μｍであり、ＢＥＴ値は０.２３ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.０４ｍｇ／Ｌであり、ほとんど溶出しなかった。
【００８６】
〔実施例１５〕
比較例１２と同様の操作を実施した。ただし、９５℃に昇温した時点でｐＨ、ＯＲＰを測定し、反応前ｐＨが０.５になるように硫酸を添加した。その他の反応条件は比較例１２と同様であった。
【００８７】
結果を表５〜８に示す。
反応前ｐＨが０.５０であり、反応後ｐＨが１.２以下に下がった。この場合、砒素は充分に沈殿させることができた。固形分は水分値が６.３９％と非常に低く、コンパクトな形で砒素を析出させることができた。この物質は平均粒子径は２０.３０μｍであり、ＢＥＴ値は０.２７ｍ2／ｇと非常に小さいことから、粗い粒子からなるものである。Ｘ線回折パターンから、この物質は結晶質のスコロダイトであることを確認された。ＳＥＭによる形状観察では粗い結晶粒子が観察された。溶出試験の結果、砒素の溶出量は０.０７ｍｇ／Ｌであり、ほとんど溶出しなかった。
【００８８】
〔実施例１６〕
比較例１２と同様の操作を実施した。ただし、９５℃に昇温した時点でｐＨ、ＯＲＰを測定し、反応前ｐＨが０になるように硫酸を添加した。その他の反応条件は比較例１２と同様であった。
【００８９】
結果を表５〜８に示す。
反応前ｐＨが０.００であり、反応後ｐＨが１.２以下に下がった。この場合、砒素は充分に沈殿させることができた。固形分は水分値が４.６％と非常に低く、コンパクトな形で砒素を析出させることができた。この物質は平均粒子径は６.５１μｍであり、ＢＥＴ値は０.４７ｍ2／ｇと小さい。Ｘ線回折パターンから、この物質は結晶質のスコロダイトであることを確認された。ＳＥＭによる形状観察ではやや細かい粒子が混在しつつ、粗い結晶粒子が観察された。溶出試験の結果、砒素の溶出量は０.３５ｍｇ／Ｌと砒素が若干溶出した結果となったが、溶出した砒素の重量割合を計算すると、パルプ濃度１００ｇ／Ｌ中の砒素含有割合が２９.４６％であるから、２９.４６ｇ／Ｌの砒素濃度中から０.３５ｍｇ／Ｌの砒素濃度の溶出が生じたことになり、０.３５÷１０００÷２９.４６×１００００００＝１２ｐｐｍと、溶出量は極めて低いレベルであると言うことができる。
ここで、析出した固形分について更に洗浄を繰り返すこととした。その結果、溶出砒素濃度は０.３０ｍｇ／Ｌ以下になった。
【００９０】
〔比較例１５〕
比較例１２と同様の操作を実施した。ただし、不純物として銅濃度が４０ｇ／Ｌとなるように、ＣｕＳＯ4・５Ｈ2Ｏを添加した。９５℃に昇温した時点でｐＨ、ＯＲＰを測定し、反応前ｐＨが３になるようにＮａＯＨを添加した。結果的に不純物ナトリウム濃度は２７.５５ｇ／Ｌとなった。その他の反応条件は比較例１２と同様であった。
【００９１】
結果を表５〜８に示す。
反応前ｐＨが２.０を超えており、反応の初期において沈殿物がゲル化して撹拌不能となった。そのため、試験を中断した。
【００９２】
〔比較例１６〕
比較例１５と同様の操作を実施した。ただし、９５℃に昇温した時点でｐＨ、ＯＲＰを測定し、反応前ｐＨが２になるようにＮａＯＨを添加した。結果的に不純物ナトリウム濃度は１９.８７ｇ／Ｌとなった。その他の反応条件は比較例１５と同様であった。
【００９３】
結果を表５〜８に示す。
反応前ｐＨが２.０を超え、反応後ｐＨが１.２以下に下がらなかった。この場合、砒素は充分に沈殿させることができた。しかし、固形分は水分値が５９.０６％と非常に多く、コンパクトな形で砒素を析出させることがでなかった。平均粒子径は３９.３６μｍであるが、ＢＥＴ値は８４.６４ｍ2／ｇと非常に大きいことから、この物質は微細粒子が凝集しているものと推測されたが、事実、ＳＥＭ観察によると細かい結晶粒子が凝集したような粒子構造が見られた。Ｘ線回折パターンはベースラインが非常に大きくうねっており、非晶質物質に特有のハローパターンが観測された。溶出試験の結果、砒素の溶出量は２.２８ｍｇ／Ｌであり、砒素の溶出が認められた。
【００９４】
〔実施例１７〕
比較例１５と同様の操作を実施した。ただし、９５℃に昇温した時点でｐＨ、ＯＲＰを測定し、反応前ｐＨが１.０になるように硫酸を添加した。その他の反応条件は比較例１５と同様であった。
【００９５】
結果を表５〜８に示す。
反応前ｐＨが１.００であり、反応後ｐＨが１.２以下に下がった。この場合、砒素は充分に沈殿させることができた。固形分は水分値が６.１９％と非常に低く、コンパクトな形で砒素を析出させることができた。この物質は平均粒子径は７.９１μｍであり、ＢＥＴ値は０.４３ｍ2／ｇと非常に小さい。Ｘ線回折パターンから、この物質は結晶質のスコロダイトであることを確認された。ＳＥＭによる形状観察では紡錘状のやや粗い結晶粒子が観察された。溶出試験の結果、砒素の溶出量は０.０２ｍｇ／Ｌであり、ほとんど溶出しなかった。
【００９６】
〔実施例１８〕
比較例１５と同様の操作を実施した。ただし、９５℃に昇温した時点でｐＨ、ＯＲＰを測定し、反応前ｐＨが０.５になるように硫酸を添加した。その他の反応条件は比較例１５と同様であった。
【００９７】
結果を表５〜８に示す。
反応前ｐＨが０.５０であり、反応後ｐＨが１.２以下に下がった。この場合、砒素は充分に沈殿させることができた。固形分は水分値が８.４５％と非常に低く、コンパクトな形で砒素を析出させることができた。この物質は平均粒子径は３.５９μｍであり、ＢＥＴ値は０.８５ｍ2／ｇと非常に小さい。Ｘ線回折パターンから、この物質は結晶質のスコロダイトであることを確認された。ＳＥＭによる形状観察では紡錘状の結晶粒子が観察された。溶出試験の結果、砒素の溶出量は０.０９ｍｇ／Ｌであり、ほとんど溶出しなかった。
【００９８】
〔比較例１７〕
比較例１５と同様の操作を実施した。ただし、９５℃に昇温した時点でｐＨ、ＯＲＰを測定し、反応前ｐＨが０になるように硫酸を添加した。その他の反応条件は比較例１５と同様であった。
【００９９】
結果を表５〜８に示す。
反応前ｐＨが０.００で、反応後ｐＨは−０.４８まで低下した。この場合、砒素は全く沈殿しなかった。この例から、不純物の種類によって沈殿反応の挙動が変化し、必ずしも砒素濃度を上げることが沈殿率の向上に繋がらないことがわかる。したがって、不純物の種類に応じて反応前液の砒素濃度およびｐＨを調整すれば良い。
【０１００】
【表１】
2008105921.tif 000003
【０１０１】
【表２】
2008105921.tif 000004
【０１０２】
【表３】
2008105921.tif 000005
【０１０３】
【表４】
2008105921.tif 000006
【０１０４】
【表５】
2008105921.tif 000007
【０１０５】
【表６】
2008105921.tif 000008
【０１０６】
【表７】
2008105921.tif 000009
【０１０７】
【表８】
2008105921.tif 000010
【図面の簡単な説明】
【０１０８】
【図１】本発明の鉄砒素化合物を得るための代表的なフローを示した図。
【図２】実施例１で得られた鉄砒素化合物のＸ線回折パターン。
【図３】実施例２で得られた鉄砒素化合物のＸ線回折パターン。
【図４】実施例３で得られた鉄砒素化合物のＸ線回折パターン。
【図５】比較例１で得られた鉄砒素化合物のＸ線回折パターン。
【図６】比較例２で得られた鉄砒素化合物のＸ線回折パターン。
【図７】比較例３で得られた鉄砒素化合物のＸ線回折パターン。
【図８】実施例１で得られた鉄砒素化合物のＳＥＭ写真。
【図９】実施例２で得られた鉄砒素化合物のＳＥＭ写真。
【図１０】実施例３で得られた鉄砒素化合物のＳＥＭ写真。
【図１１】比較例１で得られた鉄砒素化合物のＳＥＭ写真。
【図１２】比較例２で得られた鉄砒素化合物のＳＥＭ写真。
【図１３】比較例３で得られた鉄砒素化合物のＳＥＭ写真。
【図１】
2008105921.tif 000011
【図２】
2008105921.tif 000012
【図３】
2008105921.tif 000013
【図４】
2008105921.tif 000014
【図５】
2008105921.tif 000015
【図６】
2008105921.tif 000016
【図７】
2008105921.tif 000017
【図８】
2008105921.tif 000018
【図９】
2008105921.tif 000019
【図１０】
2008105921.tif 000020
【図１１】
2008105921.tif 000021
【図１２】
2008105921.tif 000022
【図１３】
2008105921.tif 000023
【手続補正書】
【提出日】平成20年2月1日(2008.2.1)
【手続補正１】
【補正対象書類名】明細書
【補正対象項目名】０００４
【補正方法】変更
【補正の内容】
【０００４】
【特許文献１】特開昭５４−１６０５９０号公報